(57)【特許請求の範囲】
【請求項１】
直線状のガラス管を垂直に保持し、
前記ガラス管の下端を融着して閉塞端部を形成し、
前記閉塞端部の近傍が軟化状態の間に、前記閉塞端部近傍の側面にくびれ部成型部材を押圧しつつ、前記閉塞端部の底面に凹部成型部材を押圧して、前記閉塞端部近傍の側面のくびれ部と前記閉塞端部の底面の凹部とを同時に形成し、
前記くびれ部を挟持し、前記ガラス管を巻き上げて環状ガラス管を形成することを特徴とする環状蛍光ランプの製造方法。
【請求項２】
前記閉塞端部は、前記ガラス管の下端近傍を加熱して融着した後、余剰カレットを除去して形成する請求項１に記載の環状蛍光ランプの製造方法。
【請求項３】
前記ガラス管の巻き上げは、前記凹部を前記凹部と対応する凸部を備えた受け部材でいったん支持し、かつ前記くびれ部を前記くびれ部に対応した凸部を備えた挟持部材で挟持した後、前記受け部材による支持を解除して行なう請求項１又は２に記載の環状蛍光ランプの製造方法。
【請求項４】
環径の異なる２つの前記環状ガラス管を同心円状に配置し、前記各ガラス管の前記くびれ部の近傍を互いにブリッジで接続して一本の放電路を形成する請求項１から３のいずれかに記載の環状蛍光ランプの製造方法。
【請求項５】
前記くびれ部成型部材は、内周に沿って突起が形成された環状部材を分割した複数の部材で形成されている請求項１から４のいずれかに記載の環状蛍光ランプの製造方法。
【請求項６】
前記凹部成型部材は、略円錐台形の突起を備えている請求項１から５のいずれかに記載の環状蛍光ランプの製造方法。
【発明の詳細な説明】
【０００１】
【発明の属する技術分野】
本発明は、照明用の環状蛍光ランプ、特に異なる環径の環状ガラス管を連結して小形高出力ランプとする環状蛍光ランプの製造方法に関する。
【０００２】
【従来の技術】
従来、環径の異なる２種類の環状ガラス管を同一平面上、又は互いに離間した２つの平面上に配置した状態で連結して、１つの放電路を形成した小型高出力の２重環状蛍光ランプが知られている。
【０００３】
例えば特開平８−１２４５２５号公報や特開平８−２３６０７４号公報に開示されている構成では、環径の異なる２つの環状ガラス管が、同一平面に同一円心上に配置されている。そしてガラス管の一端には電極付ステムが、他端には電極無しステムが封止され、電極無しステムを封止した端部近傍をブリッジで連結して１つの放電路が形成されている。
【０００４】
図５は、従来におけるガラス管の環状化工程の一例を示す図である。直線状のガラス管４０は、電極付きステム４１の封止部側を上側にして、くびれ部４２が挟持部材４３で挟持されて垂直に保持されている。ガラス管４０は加熱により軟化しており、電極無しステム４４が封止されている下端部は、受け部材４５で支持されている。この状態で下端部近傍のくびれ部４７を挟持ヘッド４６により挟持して巻き上げることにより環状ガラス管が形成される。
【０００５】
【発明が解決しようとする課題】
しかしながら、前記のような従来の２重環状蛍光ランプの製造方法には、以下のような問題があった。
（１）ガラス管の一端に電極無しステムを封止する方法では、電極付きステムを封止する他端に用いる封止装置を転用できる利点があるが、ステム自体は必要とするので、材料コストが高くなっていた。
（２）加熱による軟化状態では、ガラス管が自重で垂下し、電極無しステム４４の封止部近傍においてガラス肉厚の偏差が大きくなり歪みが発生したり、くびれ部４７のガラス肉厚が薄くなった場合は、挟持ヘッド４６で巻き上げる途中でくびれ部４７が剥離脱落して巻き上げ不能になる場合があった。
（３）図５に示したように、電極無しステム４４の折れ残り支持細管４８があることにより、受け部材４５が凹部４９に確実に嵌合できず、くびれ部４７が正規の位置からずれて、くびれ部４７を挟持ヘッド４６で挟持することができなくなる場合があった。
（４）電極無しステム４４のフレアの径のばらつきや、フレア周縁の部分的な欠け等があると、封止部強度が低下し、封止部クラックや巻き上げ時にくびれ部の剥離を生じる場合があった。
（５）図６に示したように、ガラス管５０の下端を略平たん状又は外側に膨らんだ略曲面状に閉塞する方法によれば、閉塞部にステムがないので、前記のような問題はなくなる。しかしながら、この場合は、ガラス管５０を加熱軟化した際、管端部５４は自重で垂下することになるが、管端部５４と受け部材５６との当接位置が正規の位置からずれ、ガラス管５０が傾斜し、管軸５１と、受け部材５６の軸５７とがずれてしまう場合がある。この場合、くびれ部５２の位置もずれてしまうので、挟持部材５５による挟持を正確に行うことができない場合があった。
（６）閉塞部にステムを用いずガラス管の下端を略平たん状又は外側に膨らんだ略曲面状に閉塞する方法によれば、閉塞加工の際の管端近傍のガラス肉厚のばらつきが大きくなり、閉塞部やくびれ部に歪みを生じ、ガラス管巻き上げ時にくびれ部の剥離を生じたり、各種工程を移動の際や、完成品の点灯時に閉塞部のクラックを生じる場合があった。
【０００６】
本発明は、前記のような従来の問題を解決するものであり、くびれ部成型部材の押圧と凹部成型部材の押圧とを同期させることにより、側面部及び底部の強度低下を防止し、安定した品質が得られる環状蛍光ランプの製造方法を提供することを目的とする。
【０００７】
【課題を解決するための手段】
前記目的を達成するために、本発明の環状蛍光ランプの製造方法は、直線状のガラス管を垂直に保持し、
前記ガラス管の下端を融着して閉塞端部を形成し、
前記閉塞端部の近傍が軟化状態の間に、前記閉塞端部近傍の側面にくびれ部成型部材を押圧しつつ、前記閉塞端部の底面に凹部成型部材を押圧して、前記閉塞端部近傍の側面のくびれ部と前記閉塞端部の底面の凹部とを同時に形成し、
前記くびれ部を挟持し、前記ガラス管を巻き上げて環状ガラス管を形成することを特徴とする。
【０００８】
前記のような環状ガラス管の製造方法によれば、くびれ部成型部材の押圧と凹部成型部材の押圧とが同期しているので、底部を上方に押し上げつつ、くびれ部を形成することができる。このため、底部の肉厚を均一化しつつ、くびれ部の薄肉化の防止を図ることができる。このことにより、側面部及び底部の歪み残存を防止でき、強度の低下も防止でき、くびれ部の挟持強度を高めるつつ、衝撃に対しても十分耐える強度を確保することができる。
【０００９】
前記環状蛍光ランプの製造方法においては、前記閉塞端部は、前記ガラス管の下端近傍を加熱して融着した後、余剰カレットを除去して形成することが好ましい。前記のような環状ガラス管の製造方法によれば、開口部を直接閉塞する場合に比べ、容易かつ確実に閉塞端部を形成できる。
【００１０】
また、前記ガラス管の巻き上げは、前記凹部を前記凹部と対応する凸部を備えた受け部材でいったん支持し、かつ前記くびれ部を前記くびれ部に対応した凸部を備えた挟持部材で挟持した後、前記受け部材による支持を解除して行なうことが好ましい。前記のような環状ガラス管の製造方法によれば、受け部材で正確かつ確実にガラス管底部の凹部が支持されるので、ガラス管の管軸に対する傾きを防止でき、くびれ部の挟持が容易かつ確実となり、ガラス管巻き上げ作業が円滑になり、巻き上げ後の環状ガラス管の歪みも防止できる。
【００１１】
また、環径の異なる２つの前記環状ガラス管を同心円状に配置し、前記各ガラス管の前記くびれ部の近傍を互いにブリッジ接続して一本の放電路を形成することが好ましい。前記のような環状ガラス管の製造方法によれば、ブリッジの接続部分の加熱時に、くびれ部近傍は温度上昇することになるが、くびれ部近傍は、ガラス肉厚が比較的均一で強度的にも安定しているので、温度上昇による歪発生は抑えられることになる。このことにより、製造工程中においても、完成品の点灯時においても、くびれ部近傍の管端部の破損を防止できる。
【００１２】
また、前記くびれ部成型部材は、内周に沿って突起が形成された環状部材を分割した複数の部材で形成されていることが好ましい。前記のような環状ガラス管の製造方法によれば、複数の環状部材の同時開閉が可能になるので、くびれ部の形成を効率よく正確に行うことができる。
【００１３】
また、前記凹部成型部材は、略円錐台形の突起を備えていることが好ましい。前記のような環状ガラス管の製造方法によれば、ガラス管の安定かつ確実な支持ができる。
【００１４】
【発明の実施の形態】
以下、本発明の一実施形態に係る２重環状蛍光ランプの製造方法について、図面を参照しながら説明する。図１に、本実施形態に係る環状蛍光ランプの製造方法の工程図を示している。
【００１５】
図１（ａ）は、ガラス管１下端の開口端６側の閉塞前状態を示している。ガラス管１の上端には、電極２を備えたステム３が封着されている。ガラス管１の上端外周には、周方向に外周面が窪んでいるくびれ部４が形成されている。挟持体５は、くびれ部４を挟持しており、開口端６を下側に向けて、ガラス管１を垂直に支持している。１８はリード線、１９は排気細管である。開口端６側の閉塞は、閉塞予定部分７を加熱手段であるガスバーナ８で加熱軟化させて行なう。
【００１６】
図１（ｂ）は、開口端６側の閉塞後の状態を示している。本図の状態では、余剰カレット９が除去されており、閉塞予定部分７が融着されて閉塞端部１０が形成されている。この閉塞端部１０には、ガラス材の厚みが増した肉溜りが形成されている。このように、ガラス管１の一端は、ステムを封着することなく、閉塞端部１０を形成しているので、ステム自体が不要となり、生産性向上とコスト低減を図ることができる。また、余剰カレット９を除去して、閉塞端部１０を形成する方法によれば、開口を直接閉塞する方法に比べ、容易かつ確実に閉塞端部１０を形成することができる。この方法は本実施形態のように、ガラス管１を垂直に支持した状態で閉塞端部を形成する場合には有効な方法である。
【００１７】
図１（ｃ）は、ガラス管１の下端にくびれ部及び凹部を形成する工程を示している。くびれ部は、後のガラス管１の環状化工程において、ガラス管１を挟持するための部分であり、凹部はガラス管１を支持するための部分である。ガラス管１の閉塞端部１０の近傍が軟化状態を維持している間に、閉塞端部１０の近傍の側面にくびれ部成型部材１１を当接させて押圧しつつ、底面１２に凹部成型部材１３を当接させて押圧する。すなわち、成型部材１１の押圧と成型部材１３の押圧とが同期している。
【００１８】
ここで、図２（ａ）にくびれ部成型部材１１の一実施形態の拡大斜視図、図２（ｂ）に凹部成型部材１３の一実施形態の拡大斜視図を示している。図２（ａ）に示したくびれ部成型部材１１は、環状金型を２分割した半環状型材１１ａ、１１ｂの内周に沿ってくびれ成型用の突起１５を形成したものである。
【００１９】
このようなくびれ部成型部材１１を用いれば、ガラス管１の外周が周方向に窪んだくびれ部１６を形状にばらつきがないように形成できる。また、一対の半環状型材１１ａ、１１ｂを用いているので、同時開閉が可能であり、くびれ部の成型を効率よく正確に行うことができる。
【００２０】
図２（ｂ）に示した凹部成型部材１３は、突起１４の形状が離型性のよい略円錐台状であるので、凹部１７の形状を精度よく正確に形成できる。
【００２１】
このように、くびれ部１６及び凹部１７を形成したことにより、後の環状化工程におけるくびれ部１６の挟持や、凹部１７の支持が安全確実になる。
【００２２】
図１（ｄ）は、各成型部材１１、１３による押圧後の状態を示している。各成型部材１１、１３による押圧により、ガラス管１の下端には、くびれ部１６と凹部１７とが同時に形成されることになる。
【００２３】
成型部材１１の押圧と成型部材１３の押圧とを同期させたことにより、底部を上方に押し上げつつ、くびれ部１６が形成されることになる。このため、肉溜りが形成された底部の肉厚を分散して均一化させながら、自重による側面部の薄肉化が進行する前にくびれ部１６を形成できることになる。すなわち、底部の肉厚を均一化しつつ、くびれ部１６の薄肉化の防止を図ることができる。
【００２４】
このことにより、側面部及び底部の歪み残存を防止でき、強度の低下も防止できるので、ガラス管１の環状化工程において、くびれ部１６の剥離脱落や欠損を防止でき、くびれ部１６を挟持する際の挟持強度を高めることができる。また、製造工程における搬送時や完成品の点灯時におけるガラス管の管端のクラック発生や破損も防止できる。さらに、この環状化工程においては、ガラス管１が自重で若干垂下して凹部１７を受け部材で支持することになるが、この際の衝撃に対しても十分耐える強度を確保することができる。
【００２５】
一方、成型部材１１と成型部材１３とを同期させることなく、成型部材１１による押圧と、成型部材１３による押圧とを別個に行なった場合は、側面部及び凹部の双方の肉厚が薄くなったり、双方の肉厚が極端にばらついたり、くびれ部１６や凹部１７が異形に仕上がり、所定の形状が得られなくなる場合もある。この場合は、くびれ部１６及び凹部１７は、挟持や支持の役割を果たせなくなることになる。
【００２６】
図３は、ガラス管１の環状化工程を説明する図である。環状化工程は、図１の工程を経て、くびれ部１６及び凹部１７が形成された管状ガラス管１を巻き手段により環状に成型する工程である。まず、図３（ａ）に示したように、ガラス管１を挟持体５により、凹部１７が下向きになるようにして垂直に支持する。この後、ガラス管１を巻き加工可能な温度（約６６０〜６８０℃）に加熱し軟化させる。
【００２７】
ガラス管１の軟化により、ガラス管１は自重により、下方へ垂下することになる。ガラス管１の下端の垂下量がｈ（３０〜４０ｍｍ程度）になった状態で、受け部材２０で凹部１７をいったん支持する。次に、くびれ部１６を１対の半環状部材である挟持ヘッド２１により挟持する。
【００２８】
図３（ｂ）は、受け部材２０で凹部１７が支持され、挟持ヘッド２１でくびれ部１６が挟持された状態を概略的に示している。この状態から、受け部材２０による凹部１７の支持を解除すなわち受け部材２０を矢印方向に移動させて、ガラス管１の巻き上げへと移行する。巻き上げ工程においては、挟持ヘッド２１がくびれ部１６を挟持した状態で、ガラス管１をローラ治具に巻き付けてガラス管１を環状化させる。
【００２９】
ここで、凹部１６はあらかじめ受け部材２０に嵌合する形状に形成されているので、受け部材２０で凹部１７を支持した状態において、ガラス管１の正規位置に対する傾きを防止でき、挟持ヘッド２１とくびれ部１６との嵌合の精度も高まることになる。このことにより、ガラス管１の環状化作業が円滑に進行し、ガラス管１の異形化や巻き上げ不能等による不良品の発生を抑えることができる。
【００３０】
図４は、本発明の一実施形態に係る２重環状蛍光ランプの平面図を示している。本図に示した２重環状蛍光ランプ２５は、環径の異なる２つの環状ガラス管２２と環状ガラス管２３とを、同心円状にかつ同一平面状に配置して形成したものである。各環状ガラス管２２、２３は、図１、３に示したような工程を経て形成したものである。環状ガラス管２２と環状ガラス管２３とは、くびれ部１６の近傍において、ブリッジ２４により接続されており、１本の放電路が形成されている。
【００３１】
ブリッジ２４の接続の際には、接続部分はガスバーナ等の加熱手段で加熱され、くびれ部１６の近傍は温度上昇することになる。しかしながら、前記のような工程を経て形成されたくびれ部１６の近傍は、ガラス肉厚が比較的均一で強度的にも安定しているので、温度上昇による歪発生は抑えられることになる。このことにより、製造工程の搬送時においても、完成品の点灯時においても、管端部を含むくびれ部１６の近傍の破損を防止できる。
【００３２】
なお、環状ガラス管の配置は本図の例に限るものではなく、例えば２つの各環状ガラス管の形成する平面が離間したものでもよく、ユーザの配光性能要望に応じて適宜設定すればよい。
【００３３】
以下、実験結果を説明しながら、本発明をより具体的に説明する。実験に用いたガラス管は、図４に示したような２重環状蛍光ランプ２５を製造するのに用いるガラス管である。長短２本のガラス管の外径は２０ｍｍであり、２重環状蛍光ランプの完成時においては、環外径が４００ｍｍ、環内径が３１４ｍｍ、定格電力が９７Ｗである。
【００３４】
実験は３種類の製造方法について行った。各製造方法はいずれも、垂直支持したガラス管下端の封止、閉塞、及びガラス管の環状化工程を経て形成した２つの環状ガラス管を、ブリッジを介して接続して１つの放電路を有する２重環状蛍光ランプを製造するものである。
【００３５】
実施例１は、図１〜３に示したような製造方法であり、凹部成型部材１３とくびれ部成型部材１１を同期させて、くびれ部及び凹部を形成した。比較例１は、くびれ部成型部材１１を用いてくびれ部を形成し、凹部成型部材１３による凹部は形成しなかった。また、実施例１、比較例１では、ガラス管下端にステムを封止しなかった。
【００３６】
比較例２は、ガラス管下端を電極無しステムで封止した後、くびれ部成型部材１１を用いてくびれ部を形成する製造方法であり、凹部成型部材１３による凹部は形成しなかった。比較例２に用いた電極無しステムは、定格電力９７Ｗの２重環状蛍光ランプ用の電極付きステムと同じ構造で、リード線に電極を取り付けない構成とし、排気管を閉塞してステムフレア内で折除し、かつリード線もステムフレア内で切断して封止に用いた。
【００３７】
各実験では、くびれ部成型部材１１は共用した。くびれ部成型部材１１には、耐熱材料であるステンレスで形成された一対の半環状部材の金型を用い、各半環状部材の内周面には、高さ２．５ｍｍ、幅が３ｍｍで先端に丸みを設けた突起が形成されている。
【００３８】
また、実施例１で用いた凹部成型部材１３は、短径２ｍｍ、長径８ｍｍ、及び高さ１０ｍｍの円錐台状突起を備え耐熱材料であるステンレスで形成された金型を用いた。
【００３９】
設定条件、実験結果をまとめると下記の表１の通りである。
【００４０】
【表１】
0003801521.tif 000002
【００４１】
比較例１においては、余剰カレットを除去後、くびれ部用成型部材をガラス管側面に押圧する際に、自由端となつたガラス管下端が若干傾いて、ガラス管の管軸垂直方向に対して傾斜したくびれ部が形成された。このため、巻き上げ前のくびれ部挟持が不可能になる不良が発生した。
【００４２】
また、比較例１は、凹部成型部材１３を用いていないので、軟化状態にあるガラス管の底部が自重により若干垂下し、ガラス管の底部に若干の丸味が形成されたものがあった。この場合、ガラス管底部がガラス管底部用の支持部材と傾いて接し、くびれ部が正規の形状に形成されているにもかかわらず、くびれ部挟持ヘッドでくびれ部を挟持できなくなるという問題も発生した。
【００４３】
比較例２では、ガラス管端部の封止部とその近傍のくびれ部との間の肉厚偏差により歪が発生した。このことにより、くびれ部の強度が低下し巻き上げの際にくびれ部が剥離脱落するという巻き上げ不能が発生した。また、比較例２では、ガラス管底部はステムで封止されているので、図５のように、凹部４９内に折れ残りの支持細管４８があることにより、受け部材４５が確実にステムの凹部４９に嵌合できず、くびれ部４７の位置とくびれ部挟持ヘッド４６の位置とがずれて、巻き上げのためのガラス管挟持が不可能になるという問題も生じた。また、ステムを用いているためにステムのフレア径のバラツキやフレア周縁の欠け等の存在により封止部強度が低下しクラックや、巻き上げ時のくびれ部剥離脱落等の問題を生じた。
【００４４】
比較例１、２に対して、実施例１ではガラス管下端部の閉塞部分とその近傍のくびれ部との間における肉厚偏差も小さく歪も発生しなかった。このため、巻き上げ時のくびれ部剥離脱落、閉塞部のクラック等は一切発生せず、かつくびれ部の挟持ヘッドによる挟持も確実になり、比較例１、２で発生したような問題は生じなかった。
【００４５】
また、実施例１において、ガラス管下端の閉塞による底部のガラス肉厚は、凹部成型部材の押圧により均等化され、歪が生じることもなく、受け部材によって支持される際の衝撃によつても破損等の不都合は何ら生じなかつた。
【００４６】
また、くびれ部成型部材による押圧と、凹部成型部材による押圧とを同期させずに、いずれかを先行させた実験を行ったところ、加熱軟化状態の時間が長くなり、くびれ部や凹部の形状が乱れ、変形、肉厚のばらつきが発生し実用に適さなかった。
【００４７】
なお、本発明に係る製造方法は、前記各実施形態、実施例で説明した加工条件、寸法、材料、形状、及び品種等の設定に限るものではなく、適宜任意に設定すればよい。
【００４８】
【発明の効果】
以上のように、本発明によれば、くびれ部成型部材の押圧と凹部成型部材の押圧とが同期しているので、底部を上方に押し上げつつ、くびれ部を形成することができる。このため、底部の肉厚を均一化しつつ、くびれ部の薄肉化の防止を図ることができる。このことにより、側面部及び底部の歪み残存を防止でき、強度の低下も防止でき、くびれ部の挟持強度を高めつつ、衝撃に対しても十分耐える強度を確保することができる。
【図面の簡単な説明】
【図１】本発明の一実施形態に係る環状蛍光ランプの製造方法の工程図
【図２】（ａ）本発明の一実施形態に係るくびれ部成型部材の斜視図
（ｂ）本発明の一実施形態に係る凹部成型部材の斜視図
【図３】本発明の一実施形態に係る環状化のための設定までの工程に係る工程図
【図４】本発明の一実施形態に係る２重環状蛍光ランプの平面図
【図５】従来のガラス管の環状化工程の一例を示す図
【図６】従来のガラス管の環状化工程の別の一例を示す図
【符号の説明】
１  ガラス管
２  電極
３  ステム
４，１６  くびれ部
１０  閉塞端部
１１  くびれ部成型部材
１１ａ  半環状部材
１３  支持用凹部成型部材
１４，１５  突起
１７  凹部
２０  受け部材
２１  挟持ヘッド
２４  ブリッジ
２５  ２重環状蛍光ランプ
【図１】
0003801521.tif 000003
【図２】
0003801521.tif 000004
【図３】
0003801521.tif 000005
【図４】
0003801521.tif 000006
【図５】
0003801521.tif 000007
【図６】
0003801521.tif 000008